(57)【要約】【課題】都市ゴミ焼却灰や製鋼スラグなどの廃棄物の固化処理に当たり、固化体から、フッ素および（または）重金属が溶出することを抑制する方法と、その溶出抑制方法の実施に使用する安定化処理剤を提供する。【解決手段】フッ素および（または）重金属を含有する廃棄物に、固化剤として、高炉セメント、高炉水砕スラグ粉末、高炉徐冷スラグ粉末およびポルトランドセメントから選んだ水硬性物質を添加するとともに、安定化剤として、焼成ドロマイトの粉末、好ましくはさらに石膏の粉末を混合し、水を加えて混練し、反応させて凝結固化させる。【選択図】  なし【特許請求の範囲】
【請求項１】
フッ素および（または）重金属を含有する廃棄物からのフッ素および重金属の溶出を抑制する方法であって、固化剤としての水硬性物質と、安定化剤としての焼成ドロマイトの粉末とからなる安定化処理剤を添加し、水を加えて混練することにより反応させ、凝結固化させることからなる溶出抑制方法。
【請求項２】
廃棄物が、都市ゴミの消却処理により発生する焼却灰、または製鋼工程で発生する製鋼スラグである請求項１の溶出抑制方法。
【請求項３】
固化剤として、高炉セメント、高炉水砕スラグ粉末、高炉徐冷スラグ粉末およびポルトランドセメントから選んだ１種または２種以上の水硬性物質を使用する請求項１の溶出抑制方法。
【請求項４】
安定化剤として、焼成ドロマイトの粉末と石膏の粉末とを併用する請求項１の溶出抑制方法。
【請求項５】
固化剤の粉末および安定化剤の粉末として、平均粒径が２００μｍ以下の粉末を使用する請求項１の廃棄物の溶出抑制方法。
【請求項６】
廃棄物１００重量部に対して、固化剤２０〜５０重量部と安定化剤５〜２０重量部とからなる安定化処理剤を添加して実施する請求項１の溶出抑制方法。
【請求項７】
安定化処理剤が、焼成ドロマイト粉末３０〜８０重量％と半水石膏粉末７０〜２０重量％とからなる請求項１の安定化処理剤。
【発明の詳細な説明】
【技術分野】
【０００１】
本発明は、フッ素および（または）重金属を含有する廃棄物を処理して、それら有害成分の処分された廃棄物からの溶出を抑制する方法と、その方法の実施に使用する安定化処理剤に関する。
【背景技術】
【０００２】
たとえば都市ゴミを焼却処理した時に発生する焼却灰は、そのまま、またはさらに減容のため溶融して溶融灰として廃棄処分されるが、廃棄に当たって、その中に存在することのある重金属、とくに鉛やクロムなどが溶出する危険をなくす必要がある。フッ素の溶出も防止しなければならず、製鋼スラグには原料の蛍石に由来するフッ素が必然的に含まれているほか、一般ゴミにもフッ素が含まれている危険はある。このため、土壌の環境基準において、フッ素に関する規定がある。重金属の溶出を抑制するため、廃棄物を、セメント固化法、キレート薬剤法、酸抽出法および溶融法のいずれかにより処理することが、旧厚生省告示第１９４号により推奨されている。ところが、ゴミ処理において直接溶融法が導入されるに至って、灰の中の重金属濃度が上昇し、セメント固化法やキレート薬剤法では十分な安定化処理ができないという問題が生じている。
【０００３】
製鋼過程においては、スラグの融点を下げて流動性を高め、スラグと溶鋼との反応性を高める目的で、しばしば蛍石が添加され、それに由来するフッ素が、合金成分中の重金属とともにスラグ中に入る。このため、製鋼スラグを土木工事や埋め立てに用いる場合には、製鋼スラグを処理してフッ素および重金属の溶出を抑制し、環境汚染を防止する必要がある。
【０００４】
セメント固化による重金属の固定に関しては、多くの特許出願がある（たとえば特許文献１）。重金属の固定をセメントの成分であるカルシウムアルミネートを利用して行なうことも、提案されている（特許文献２、特許文献３）。発明者らの一人は、カルシウムアルミネートを用いて、製鋼スラグや一般ゴミから溶出したフッ素を固定する方法をいくつか発明し、発表した（特許文献４、特許文献５、特許文献６）。しかし、カルシウムアルミネートは比較的高価な処理剤であって、水質汚濁法の排出基準を遵守するための処理には使用できるが、大規模に排出される産業廃棄物を処理する処理剤としては、コスト面で困難があった。
【特許文献１】特開平１０−１２８２７２
【特許文献２】特開昭５３−１００１６７
【特許文献３】特開２０００−９３９２７
【特許文献４】特開２０００−２２５３８３
【特許文献５】特開２０００−２４７６９４
【特許文献６】特開２０００−３３５９４６
【０００５】
処理の対象とすべき廃棄物どうしを組み合わせて、一石二鳥の処理を行なうという意図のもとに、ごみ焼却灰の溶融処理の際に発生する二次飛灰を、製鋼スラグを用いて処理するという技術もある（特許文献７）。フッ素を高濃度で含有する溶液に対して、その溶液中のカルシウム濃度を著しく高めてフッ化カルシウムを沈殿させ、フッ素を除去する技術も知られている（特許文献８）。しかし、フッ素濃度が低い溶液中では、フッ化カルシウムが生成する反応は進行しない。最近の研究発表には、発明者の一人による、「高炉スラグによる焼却灰中フッ素、重金属の固定化」（非特許文献１）がある。
【特許文献７】特許３５９８８３２
【特許文献８】特開昭５９−１２０２８５
【非特許文献１】２００４年９月２８日  日本鉄鋼協会講演大会（講演番号１４２，CAMP ISIJ Vol.17(2004)-887）
【０００６】
セメント固化による廃棄物の処理は、セメントゲルによる物理的な封じ込め作用を利用するものであって、固化体は透水性が低く、化学的な安定性が高いため、この処理法は原理的には、有害物質の封じ込めに効果的である。しかし、セメント固化による重金属の溶出抑制においては、セメント中の酸化物が水と結合して水和物を生成し、硬化する際に重金属類がケイ酸カルシウム水和物の表面に吸着され固溶化される、という原理にもとづくものであり、セメントは重金属を包含できる量が少ないので、重金属の濃度が高い溶融飛灰に対しては、あまり有効とはいえない。
【０００７】
一方、製鋼スラグ中のフッ素および重金属の固定に、消石灰を使用することが試みられている。その安定化機構は、Ｃ−Ｓ−Ｈゲル相の形成、具体的には、下記の安定な化合物の形成である。
ＣａＯ−ＳｉＯ2−Ｈ2Ｏ−ＸＯ（Ｘは重金属）化合物
ＣａＯ−ＳｉＯ2−Ｈ2Ｏ−Ｆ化合物
【０００８】
発明者らは、ドロマイトを使用して固定することを着想し、試験の結果、消石灰よりさらに高い固定効果が得られることを知った。ドロマイト中のＭｇを利用すると、Ｍｇイオンを含んだ安定なセメントゲルＭｇ(ＯＨ，Ｆ)2が形成し、それによって重金属の包含がより効果的に実現することができるわけである。具体的には、下記の安定な化合物の形成である。
ＣａＯ−ＭｇＯ−ＳｉＯ2−Ｈ2Ｏ−ＸＯ（Ｘは重金属）化合物
ＣａＯ−ＭｇＯ−ＳｉＯ2−Ｈ2Ｏ−Ｆ化合物
Ｍｇ(ＯＨ，Ｆ)2化合物
ＣａＯ−ＭｇＯ−ＳｉＯ2−Ｈ2Ｏ−ＳＯ4−ＸＯｙ化合物
ＣａＯ−ＭｇＯ−ＳｉＯ2−Ｈ2Ｏ−ＳＯ4−Ｆ化合物
【０００９】
ドロマイトは、ＣａＣＯ3とＭｇＣＯ3を主成分とする鉱物であって、国内のいくつかの鉱山で大量に産出するから、安価に安定的に入手でき、廃棄物の処理に利用するのに適した資源である。ドロマイトをそれほど高くない温度に焼成すると、脱炭酸が起こってＣａＯとＭｇＯを主成分とする「軽焼ドロマイト」が得られる。軽焼ドロマイト中のＣａＯ成分は、アルカリ刺激剤として、上記のゲル化を促進するはたらきがある。一方、ＭｇＯは、その水和に際して、フッ素を上記のＭｇ(ＯＨ，Ｆ)2化合物として沈殿させ、固定する作用を示す。したがって、軽焼ドロマイトを廃棄物の処理に使用することにより、重金属の溶出の防止とフッ素の固定との、両方の効果が得られる。
【発明の開示】
【発明が解決しようとする課題】
【００１０】
本発明の目的は、廃棄物の固化処理体からのフッ素および（または）重金属の溶出を抑制するための安定化処理技術を改良し、安定化効果がいっそうすぐれた廃棄物からのフッ素および重金属の溶出を抑制する方法と、その安定化処理方法を提供することにある。
【課題を解決するための手段】
【００１１】
本発明の廃棄物の安定化処理方法は、フッ素および（または）重金属を含有する廃棄物に、固化剤として水硬性物質を添加するとともに、安定化剤として焼成ドロマイトの粉末を混合し、水を加えて反応させ、凝結固化させることにより、フッ素および（または）重金属の溶出を防止することからなる。ここで、「焼成ドロマイト」の語は、「軽焼ドロマイト」と「消化ドロマイト」とを併せた意義を有する。
【発明の効果】
【００１２】
本発明の安定化処理方法により廃棄物を安定的に固化処理すれば、有害物質の溶出量が画期的に抑制された固化体を得ることができ、容易に環境基準を満たすことができる。固化剤として使用する水硬性物質は、高炉セメントのように安価なものを使用することができるし、安定剤として使用する焼成ドロマイトもまた廉価に提供できるから、本発明の安定化処理方法は、都市ゴミ焼却により発生する廃棄物に対しても、また製鋼工程で発生する製鋼スラグのような産業廃棄物に対しても、低コストで実施可能である。
【発明を実施するための最良の形態】
【００１３】
固化剤として使用する水硬性物質は、高炉セメント、高炉水砕スラグ粉末、高炉徐冷スラグ粉末およびポルトランドセメントから選んだものが好適である。これらの２種またはそれ以上を組み合わせて使用してもよいことは、もちろんである。
【００１４】
安定化剤としては、上記のように焼成ドロマイトすなわち軽焼ドロマイトまたは消化ドロマイトの粉末を使用するが、これに、石膏の粉末を併用することが好ましい。石膏として半水石膏を選べば、これは水硬性を有するから、固化剤としても役立つ。
【００１５】
固化剤および安定化剤の使用量は、廃棄物１００重量部に対して、固化剤粉末２０〜５０重量部、安定化剤粉末は５〜２０重量部の範囲内からえらぶとよい。安定化剤として、焼成ドロマイト粉末に石膏粉末を併用する場合は、焼成ドロマイト粉末３０〜８０重量％と石膏７０〜２０重量％との配合が好適である。固化剤および安定化剤は微細粉末であることが好ましく、平均粒径が２００μｍ以下の粉末を使用するのがよい。
【００１６】
固化体の製造工程は、廃棄物に固化剤および安定剤を添加し、水を加えて混練して適宜の形状に成形することからなる。水は、混練作業が可能であって、かつ、［固化剤の混水量＋（安定剤が水硬性である場合はそのための混水量）＋前記の反応に要する水の量］の合計量以上であって、かつ、これになるべく近い量が適切である。
【試験例】
【００１７】
都市ゴミ焼却施設であって、焼却灰を直接溶融する方式の炉をもつ施設において、バグフィルターにより集塵された溶融飛灰を分析して、表１に示す結果（重量％）を得た。
【００１８】
表１
2006289306.tif 000002
【００１９】
上記の溶融飛灰について、環境庁告示第４６号に規定された溶出試験を行なった。重金属の溶出量と、土壌環境基準および廃棄物処理判定の規制値とを対比して、表２に示す。表２のデータは、鉛およびフッ素の溶出量が規制値を超えていることを示す。この溶融飛灰に関しては、鉛に加えてカドミウム、六価クロムおよびフッ素の固定をする必要がある。
【００２０】
表２
2006289306.tif 000003
【００２１】
そこで、各種の水硬性物質を用いて固化処理する実験を行なった。焼却飛灰１００重量部に対して、種々の粒度の高炉徐冷スラグ、高炉水砕スラグ、高炉スラグセメントまたはポルトランドセメント５０重量部を添加し、適量の水で混練し、凝結固化させた。固化体に対して、環境庁告示第１３号に規定された溶出試験（以下「１３号溶出試験」という）を行なった。溶出液中の重金属の濃度とフッ素の濃度とを、使用した固化剤の粒度に関して、表３に示す。表３のデータから、１００μｍ以下の微細な粉末の水硬性物質で固化した場合は、溶出液中の鉛および六価クロムの濃度が、廃棄物処理判定基準の埋め立ての規制値より低いが、２００μｍ以下または５００μｍ以下の場合には規制値を超えていることがわかる。
【００２２】
表３  単位はｍｇ/Ｌ  ＰＣ：ポルトランドセメント
2006289306.tif 000004
【実施例１】
【００２３】
同じ焼却飛灰１００重量部に対して、粒度が２００μｍ以下の高炉徐冷スラグ、高炉水砕スラグまたは高炉スラグセメント５０重量部と、粒度２００μｍ以下のドロマイト粉末を５重量部または２０重量部添加した固化剤を使用して、固化処理を行なった。得られた固化体について、１３号溶出試験を行なった。結果を、表４に示す。この表には、比較しやすいように、ドロマイト粉末を添加しなかった場合のデータを表３から抜き出して、併記した。表４の結果から、固化剤がとくに微細粉末でなくても、ドロマイトを添加したことにより、溶出液中の鉛および六価クロムの濃度が、廃棄物処理判定基準の埋め立ての規制値を下回ったことがわかる。フッ素の溶出量に関しても、ドロマイトの添加が効果を発揮し、土壌環境規制値を大きく下回っている。
【００２４】
表４  単位はｍｇ/Ｌ
2006289306.tif 000005
【実施例２】
【００２５】
実施例１と同じ焼却飛灰１００重量部に対して、粒度が２００μｍ以下である３種の水硬性物質２０重量部に、粒度２００μｍ以下のドロマイト粉末を２０重量部添加した固化剤を使用して、固化処理を行なった。得られた固化体を対象にして、１３号溶出試験を行なった。結果を、表５に示す。
【００２６】
表５  単位はｍｇ/Ｌ
2006289306.tif 000006
【００２７】
表５のデータは、実施例１のように多量の水硬性物質を使用しなくても、ドロマイト粉末の量が足りていれば、溶出液中の鉛および六価クロム、またフッ素の濃度が、廃棄物処理判定基準の埋め立ての規制値をクリアできることを示している。
【実施例３】
【００２８】
実施例１と同じ焼却飛灰１００重量部に対して、粒度が２００μｍ以下である３種の水硬性物質２０重量部に、粒度２００μｍ以下のドロマイト粉末５重量部、および粒度１００μｍ以下の石膏粉末を５重量部添加した固化剤を使用して、固化処理を行なった。比較のため、石膏粉末を添加しない固化剤を使用した場合の固化体も作った。得られた固化体を対象にして、１３号溶出試験を行なった。その結果を、表６に示す。表６の結果から、石膏の添加により、多量の水硬性物質を使用しなくても、溶出液中の鉛および六価クロムの濃度を低くできること、フッ素の濃度も低くなっていることがわかる。
【００２９】
表６  単位はｍｇ/Ｌ
2006289306.tif 000007
【実施例４】
【００３０】
実施例１と同じ焼却飛灰１００重量部に対して、粒度が１００μｍ以下である３種の水硬性物質５０重量部に、粒度２００μｍ以下のドロマイト粉末５重量部、および粒度１００μｍ以下の石膏粉末を５重量部添加した固化剤を使用して、固化処理を行なった。比較のため、ドロマイト粉末を添加しない固化剤を使用した場合の固化体も作った。得られた固化体を対象にして、１３号溶出試験を行なった。その結果を、表７に示す。表７の結果から、適量のドロマイトおよび石膏の両方を添加することにより、溶出液中の鉛および六価クロムの濃度、フッ素の濃度が、土壌環境規制値より低くできることがわかる。
【００３１】
表７  単位はｍｇ/Ｌ
2006289306.tif 000008